(57)【特許請求の範囲】
【請求項１】
第１シリコンウェーハの金属不純物濃度を測定するステップ１と、
前記第１シリコンウェーハに酸化熱処理を行い、酸化ケイ素膜をシリコンウェーハ上に形成するステップ２と、
パルス光伝導法により、前記酸化ケイ素膜の電気伝導率を求めるステップ３と、
前記金属不純物濃度と、前記電気伝導率との相関関係を求めるステップ４と、
第２シリコンウェーハに、前記第１シリコンウェーハと同条件で酸化ケイ素膜の形成とパルス光伝導法による酸化ケイ素膜の電気伝導率測定を行うステップ５と、
前記第２シリコンウェーハの酸化ケイ素膜の電気伝導率を、前記相関関係に参照し、前記第２シリコンウェーハに含まれる金属不純物濃度を求めるステップ６と
を有することを特徴とする、金属汚染濃度分析方法。
【請求項２】
前記ステップ２が、前記シリコンウェーハを酸性の洗浄液で処理した後、酸化熱処理を行い、酸化ケイ素膜を形成することを特徴とする請求項１に記載の金属汚染濃度分析方法。
【請求項３】
前記酸性の洗浄液が、塩酸、フッ化水素酸、過酸化水素水のいずれか、またはこれらの混合溶液を含むことを特徴とする、請求項２に記載の金属汚染濃度分析方法。
【請求項４】
前記酸化ケイ素膜が、８ＭＶ／ｃｍ以上の絶縁破壊電界強度を有することを特徴とする、請求項１〜３のいずれか一項に記載の金属汚染濃度分析方法。
【請求項５】
前記パルス光伝導法による酸化ケイ素膜の電気伝導率測定は、酸化ケイ素膜への印加電圧を５〜１０Ｖとすることを特徴とする、請求項１〜４のいずれか一項に記載の金属汚染濃度分析方法。
【請求項６】
前記ステップ２の後、前記ステップ３に先立ち、前記シリコンウェーハの裏面に形成されている酸化ケイ素膜を剥離するステップを有することを特徴とする、請求項１〜５のいずれか一項に記載の金属汚染濃度分析方法。
【請求項７】
前記ステップ１において、第１シリコンウェーハの金属不純物濃度の測定方法が表面光起電力法であることを特徴とする、請求項１〜６のいずれか一項に記載の金属汚染濃度分析方法。
【発明の詳細な説明】
【技術分野】
【０００１】
本発明は、シリコンウェーハの金属汚染濃度の分析方法に関する。
【背景技術】
【０００２】
シリコンウェーハが金属不純物で汚染されると、製品のデバイス特性に悪影響を及ぼすため、シリコンウェーハへの金属不純物の混入はできるだけ低減することが望まれている。半導体デバイスの高性能化に伴い、先端デバイスでは従来に比べて金属不純物をより低減する必要がある。
【０００３】
そのためには、まず、シリコンウェーハ中の微量な金属汚染の高精度な測定方法を確立することが求められている。金属汚染の代表である鉄（Ｆｅ）の汚染濃度の定量には、表面光起電力（Surface Photo-Voltage：ＳＰＶ）法が広く用いられている（非特許文献１）。シリコンウェーハ中のＦｅは室温ではボロン（Ｂ）と結合してＦｅ−Ｂ対を形成しているが、２００℃〜２１０℃での加熱又は波長が０．７μｍ〜１．１μｍの光を主な波長成分とする光の照射によって、Ｆｅ−Ｂ対は格子間Ｆｅと置換型Ｂに解離する。ＳＰＶ法では、Ｆｅ−Ｂ対の形成前後で、シリコンウェーハの少数キャリア拡散長が異なることを利用して鉄濃度を算出する。
【０００４】
さらに、ＳＰＶ法による高精度測定方法として、特許文献１には、酸素起因欠陥が高密度に発生したシリコンウェーハであっても、酸素起因欠陥の影響を除外し、シリコンウェーハ中の鉄濃度を高精度に測定する方法が記載されている。
【０００５】
特許文献２には、測定される少数キャリア拡散長と、アクティベーションから測定までの経過時間、抵抗率及び温度との間に依存関係がある場合に、それらを考慮した補正を行うことによって、不純物金属濃度を算出する方法が記載されている。
【０００６】
特許文献３には、少数キャリア拡散長の測定に先立ち、シリコンウェーハに対して表面処理（表面電荷処理）を施した後、さらに酸素雰囲気下で紫外線を照射し、シリコンウェーハ表面を安定化させることで、シリコンウェーハ中の少数キャリア拡散長を迅速に、かつ高い信頼性をもって測定できることが記載されている。
【０００７】
特許文献４及び５には、測定対象のシリコンウェーハに対して光照射を行うことでＢ−Ｏ欠陥を形成した後、Ｆｅ−Ｂ対形成時と光照射によるＦｅ−Ｂ対解離後とでそれぞれ少数キャリア拡散長を測定することで、両測定値の違いに対するＢ−Ｏ欠陥形成の影響を実質的に除外できることが記載されている。
【０００８】
特許文献６には、ＳＰＶ法によるＦｅ以外のキャリア再結合中心密度とバルク金属不純物濃度との相関関係を求めることで、ＳＰＶ法でＦｅ以外のキャリア再結合中心密度を測定することにより、Ｆｅ以外の金属（チタン、ニオブ、モリブデン、及びタングステン等）の汚染濃度を測定できることが記載されている。
【０００９】
ＳＰＶ法はすでに品質保証方法及び工程管理方法として広く採用されているが、より高品質なシリコンウェーハを提供するために、ＳＰＶ法よりも高精度な分析手法が必要とされている。
一方、ＳＰＶ法による金属汚染測定法の問題点として、ｐ型のシリコンウェーハしか測定できないこと、及び、前記したような高精度測定方法を行うと測定時間が非常に長くなることが挙げられる。
【００１０】
ＳＰＶ法以外の鉄の汚染濃度の定量方法としては、例えば、化学分析、ＤＬＴＳ（DeepLevel Transient Spectroscopy）及びライフタイム測定などの分析方法が挙げられる。しかしながら、化学分析では、検出限界が１×１０11ａｔｏｍｓ／ｃｍ3程度であり、検出感度が不足している。また、ＤＬＴＳは半導体における深い準位を測定する方法であるが、ＤＬＴＳでは金属不純物に起因する準位を同定するのが難しく、しかも電極の形成が必要なため煩雑である。ライフタイム測定では、抵抗率や酸素析出物等のウェーハ特性の影響を受け、純粋な金属汚染の評価が難しいといった問題がある。
【００１１】
そのため、従来のＳＰＶ法よりも高精度な分析が可能であり、かつ、ｎ型及びｐ型のいずれのシリコンウェーハにも適用可能な金属不純物濃度の評価方法が求められていた。
【先行技術文献】
【特許文献】
【００１２】
【特許文献１】特開２００５−６４０５４号公報
【特許文献２】特開２００５−３１７５６２号公報
【特許文献３】特開２００７−２８１３３１号公報
【特許文献４】特開２０１１−２４３７８４号公報
【特許文献５】特開２０１２−０４９３４５号公報
【特許文献６】特開２０１２−１７４７０６号公報
【非特許文献】
【００１３】
【非特許文献１】表面光起電力法を利用したｐ型シリコンウェーハ中のＦｅ濃度測定法，ＪＥＩＴＡ規格  ＥＭ−３５１１
【非特許文献２】“New Method of Measuring Underlying Conductivity in Highly-Insulating Materials, with its Application to Nonlinear Conductivity of TTF-TCNQ”, Japanese Journal of Applied Physics, 23, p.1120 (1984).
【非特許文献３】“Nondestructive Measurement of Nonlinear Conduction of nanoscale Materials, Nanoscale SiO2, and K0.3MoO3 by Pulse Photoconductivity Method”, Japanese Journal of Applied Physics, 50, p.116602 (2011).
【発明の概要】
【発明が解決しようとする課題】
【００１４】
本発明は、パルス光伝導法（Pulse Photo-Conductivity Method：ＰＰＣＭ）によるシリコンウェーハ上の酸化膜の電気伝導率の測定値に基づき、シリコンウェーハの金属汚染濃度を算出する方法であって、ｎ型及びｐ型のいずれのシリコンウェーハにも適用可能な金属汚染濃度分析方法を提供することを課題とする。
【課題を解決するための手段】
【００１５】
本発明の金属汚染濃度分析方法は、第１シリコンウェーハの金属不純物濃度を測定するステップ１と、前記第１シリコンウェーハに酸化熱処理を行い、酸化ケイ素膜をシリコンウェーハ上に形成するステップ２と、パルス光伝導法により、前記酸化ケイ素膜の電気伝導率を求めるステップ３と、前記金属不純物濃度と、前記電気伝導率との相関関係を求めるステップ４と、第２シリコンウェーハに、前記第１シリコンウェーハと同条件で酸化ケイ素膜の形成とパルス光伝導法による酸化ケイ素膜の電気伝導率測定を行うステップ５と、前記第２シリコンウェーハの酸化ケイ素膜の電気伝導率を、前記相関関係に参照し、前記第２シリコンウェーハに含まれる金属不純物濃度を求めるステップ６とを有することを特徴とする。
【００１６】
すなわち、相関関係を求めるためのシリコンウェーハである、第１シリコンウェーハについて、公知の方法により金属不純物濃度を求めるとともに、パルス光伝導法により、該シリコンウェーハ表面に形成された酸化ケイ素膜の電気伝導率を求めて、その相関関係から、検量線を作成する。次いで、測定試料である第２シリコンウェーハについて、同様に電気伝導率を測定して、前記検量線に基づき、金属不純物濃度を算出する。本発明のかかる方法は、ドーパント種を問わず、ｎ型及びｐ型のいずれのシリコンウェーハにも適用可能であり、金属不純物濃度を求めることができる。
【００１７】
前記ステップ２では、前記シリコンウェーハを酸性の洗浄液で処理した後、酸化熱処理を行い、酸化ケイ素膜を形成することが好ましい。
前記酸性の洗浄液は、塩酸、フッ化水素酸、過酸化水素水のいずれか、またはこれらの混合溶液を含むことが好ましい。前記酸性の洗浄液には、具体的には、希弗酸（フッ化水素酸／水の混合液）、ＳＣ−２（塩酸／過酸化水素／水の混合液）、またはこれらの洗浄液を組み合わせて用いることが好ましい。
【００１８】
前記酸化ケイ素膜は、８ＭＶ／ｃｍ以上の絶縁破壊電界強度を有することが好ましい。
また、前記パルス光伝導法による酸化ケイ素膜の電気伝導率測定は、印加電圧を５〜１０Ｖとして行うことが好ましい。
印加電圧５〜１０Ｖは強反転以上の電圧であり、かかる電圧を印加すれば、酸化ケイ素膜が破壊されることなく、効果的にパルス光伝導法測定を行うことができる。
【００１９】
前記ステップ２の後、前記ステップ３に先立ち、前記シリコンウェーハの裏面に形成されている酸化ケイ素膜を剥離するステップを有することが好ましい。
【００２０】
前記ステップ１において、第１シリコンウェーハの金属不純物濃度の測定方法が表面光起電力法であることが好ましい。
【発明の効果】
【００２１】
本発明によれば、シリコンウェーハのドーパント種に制限されることなく、また、シリコンウェーハ中の酸素析出物や微小な欠陥の影響を受けることなく、ｎ型及びｐ型のシリコンウェーハのいずれについても、金属不純物濃度を測定することが可能となる。
なお、検量線を作成するに際して、ＳＰＶ法以外に、例えば、化学分析（ＩＣＰ−ＭＳ等）、ＤＬＴＳ（Deep Level Transient Spectroscopy）及びライフタイム測定等を用いて金属不純物濃度を定量してもよく、鉄以外の金属（例えば、ニッケル、銅、モリブデン、及びタングステン）を対象とする場合には、これらの方法を用いて検量線を作成することにより、種々の金属について、金属不純物濃度の定量が可能である。
【図面の簡単な説明】
【００２２】
【図１】図１は、本発明で用いられるＰＰＣＭの測定装置の概略図である。
【図２】図２は、本発明で用いられるＰＰＣＭの測定装置の部分概略図である。
【図３】図３は、実施例１の第１シリコンウェーハ（酸化ケイ素膜の付いた鉄汚染シリコンウェーハ）について、ＳＰＶ測定による鉄濃度と、ＰＰＣＭによる酸化ケイ素膜の電気伝導率との関係をグラフに表し、近似曲線を求めた図である。
【図４】図４は、本発明の金属汚染濃度分析方法のフローチャートである。
【発明を実施するための形態】
【００２３】
本発明の金属汚染濃度分析方法は、図４に示すように、第１シリコンウェーハの金属不純物濃度を測定するステップ１（Ｓ１）と、前記第１シリコンウェーハに酸化熱処理を行い、酸化ケイ素膜（以下単に「酸化膜」ともいう。）をシリコンウェーハ上に形成するステップ２（Ｓ２）と、パルス光伝導法により、前記酸化ケイ素膜の電気伝導率を求めるステップ３（Ｓ３）と、前記金属不純物濃度と、前記電気伝導率との相関関係を求めるステップ４（Ｓ４）と、第２シリコンウェーハに、前記第１シリコンウェーハと同条件で酸化ケイ素膜の形成とパルス光伝導法による酸化ケイ素膜の電気伝導率測定を行うステップ５（Ｓ５）と、前記第２シリコンウェーハの酸化ケイ素膜の電気伝導率を、前記相関関係に参照し、前記第２シリコンウェーハに含まれる金属不純物濃度を求めるステップ６（Ｓ６）とを有する。
【００２４】
以下、上記の各要件について詳細に説明する。
ステップ１（Ｓ１）では、第１シリコンウェーハの金属不純物濃度を測定する。ここで、第１シリコンウェーハとは、第２シリコンウェーハの金属不純物濃度を測定するための検量線の作成に際して、金属不純物濃度と酸化ケイ素膜の電気伝導率との相関関係を求めるために使用するシリコンウェーハである。
【００２５】
第１シリコンウェーハには、金属不純物濃度及び電気伝導率の相関関係から検量線を作成できるものであれば制限されないが、例えば、鉄汚染濃度が１×１０9〜１×１０11ａｔｏｍｓ／ｃｍ3程度のｐ型シリコンウェーハが用いられる。その場合、Ｆｅ含有薬液で強制汚染したシリコンウェーハ、微量のＦｅをドープしたシリコンウェーハ、又はＦｅ汚染された熱処理炉を使用して強制汚染したシリコンウェーハを用いてもよい。
【００２６】
第１シリコンウェーハは、その抵抗率が０．１Ω・ｃｍ以上であることが好ましい。抵抗値が０．１Ω・ｃｍ未満であると、ＰＰＣＭ測定において、信号強度が低く、正確な測定が困難となることがある。
【００２７】
ステップ１（Ｓ１）では、第１シリコンウェーハ中の金属不純物濃度を、ＳＰＶ、化学分析、ＤＬＴＳ、又はμ−ＰＣＤ（Microwave Photo Conductivity Decay）法によるライフタイムの測定、等の方法を用いて測定する。化学分析には、例えば、ＩＣＰ質量分析（Inductively Coupled Plasma−Mass Spectrometry：ＩＣＰ−ＭＳ）等が挙げられる。
【００２８】
上記した分析方法から、金属不純物の種類や量に応じて、適した方法を選択する。例えば、Ｆｅの場合は、ＤＬＴＳもしくはＳＰＶ法が最も好ましく、それ以外の金属、例えば、チタンやモリブデン等では、ＤＬＴＳもしくは化学分析が好ましい。
【００２９】
ステップ２（Ｓ２）では、シリコンウェーハに酸化熱処理を行う。酸化熱処理は、シリコンウェーハ表面に酸化膜、具体的には酸化ケイ素膜を形成し得るものであれば制限はないが、具体的には酸性の洗浄液で処理した後、８００〜１０００℃で熱処理を行うことにより、酸化ケイ素膜を形成する。熱処理前に酸性の洗浄液で処理することにより、製造過程等においてシリコンウェーハ表面に付着した金属（例えば、鉄、アルミニウム等）を除去することができる。酸性の洗浄液での処理には、塩酸、フッ化水素酸、過酸化水素水、又はこれらの混合溶液を含むＳＣ２（ＨＰＭ）洗浄もしくは希フッ酸洗浄が好ましい。なお、ステップ２（Ｓ２）は、後述するステップ３（Ｓ３）でシリコンウェーハ表面の酸化ケイ素膜の電気伝導率を測定するために、酸化ケイ素膜を形成するステップである。金属不純物濃度の測定は、酸化膜を形成していても可能である。それゆえ、ステップ２（Ｓ２）はステップ１（Ｓ１）の前であってもよい。
なお、前記酸化ケイ素膜の厚みは２〜３００ｎｍであることが好ましい。酸化ケイ素膜の厚みが２〜３００ｎｍであれば、ＰＰＣＭ測定を精度良く測定することができる。
【００３０】
また、前記酸化ケイ素膜は、８ＭＶ／ｃｍ以上の絶縁破壊電界強度を有することが好ましい。酸化ケイ素膜が８ＭＶ／ｃｍ以上の絶縁破壊電界強度を有していれば、酸化ケイ素膜を破壊することなく、ＰＰＣＭ測定を容易に行うことができる。
【００３１】
ステップ３（Ｓ３）では、ＰＰＣＭ測定により、第１シリコンウェーハの表面に形成された酸化ケイ素膜の電気伝導率を求める。
【００３２】
ここで、パルス光伝導法（ＰＰＣＭ）の測定原理について説明する（非特許文献２、非特許文献３）。
通常、酸化ケイ素膜などの絶縁性評価にはＴＤＤＢ（Time Dependent Dielectric Breakdown）法などが用いられるが、ＴＤＤＢ法を適用するにはテスト用の半導体素子の作製が必要である。これに対して、ＰＰＣＭは、テスト用の半導体素子の作製を必要とせず、簡便に酸化ケイ素膜などの絶縁膜の性能を評価する手法である。ＰＰＣＭでは絶縁膜の電気伝導率（抵抗率）を測定でき、絶縁膜の良否を判断することができる。
【００３３】
図１はＰＰＣＭの測定装置の概略図であり、図２はＰＰＣＭの測定装置の部分概略図である。
ＰＰＣＭを用いて、絶縁膜に電圧を印加し、電界が定常状態になるまでの過渡状態（分極過程）の時定数を測定することで電気伝導率を測定することができる。なお、過渡状態の時定数は、絶縁体の誘電率と電気伝導率との比に対応する。
【００３４】
具体的には、パルス電圧発生器２から電圧を印加したシリコンウェーハ６表面の酸化ケイ素膜１０に、キセノンフラッシュランプ１を使用してパルス光を照射し、酸化ケイ素膜
１０の下にあるシリコンウェーハ６中で電子を光励起させ、励起させた光電子が電界に従って酸化ケイ素膜１０からリーク電流を流す。その結果、電圧の変化が起き、その電圧をＰＰＣＭでは測定する（ＰＰＣＭ電圧信号）。このようにして、パルス光を照射するタイミング（電圧を印加してからパルス光を照射するまでの時間）を変えて複数回測定し、時定数（電圧と時間との関係）を算出する。絶縁膜（酸化ケイ素膜１０）の誘電率が固有値であるとすると、時定数が分かることで絶縁膜の電気伝導率を算出することができる。絶縁膜の誘電率εinsulatorと絶縁膜の電気伝導率σinsulatorとＰＰＣＭ電圧信号ΔV(t)との関係は、下記式（１）で表すことができる。
【００３５】
【数１】
0006605386.tif 000002
【００３６】
ここで、（log10ΔV(t)）/Δtは、ＰＰＣＭ電圧信号強度の時間依存性（時間に対する信号強度の傾き）である。絶縁膜（酸化ケイ素膜１０）の誘電率εinsulatorは固有値であるので、電気伝導率σinsulatorを算出することができる。
【００３７】
酸化ケイ素膜１０の電気伝導率の測定は、印加電圧を５〜１０Ｖして行うことが好ましい。印加電圧５〜１０Ｖは強反転以上の電圧であり、かかる電圧の範囲内であれば、酸化ケイ素膜１０が破壊されることなく、効果的にＰＰＣＭ測定を行うことができる。印加電圧が５Ｖ未満であると、信号強度が過度に低く、ＰＰＣＭの測定を精度良く行えないことがある。一方、印加電圧が１０Ｖを超えると、ＰＰＣＭの測定中に酸化ケイ素膜１０が破壊されることがあり、正確な測定結果が得られないことがある。
【００３８】
また、ステップ２（Ｓ２）の後、ステップ３（Ｓ３）に先立ち、シリコンウェーハの裏面に形成された酸化ケイ素膜を剥離するステップを有することが好ましい。このステップを有することで、ＰＰＣＭ電圧信号の強度が高くなり、電気伝導率の測定精度がさらに高くなる。
【００３９】
ステップ４（Ｓ４）では、ステップ１で求めた第１シリコンウェーハの金属不純物の濃度と、ステップ３（Ｓ３）で求めた電気伝導率とを用いて、前記金属不純物濃度と電気伝導率との相関関係を求める。具体的には、グラフの縦軸及び横軸に電気伝導率と金属含有量とを、それぞれプロットして近似曲線を描き、検量線を作成する。図３では、実施例１の結果を示しているが、一次式（回帰式）を描くことがわかる。
【００４０】
ステップ５（Ｓ５）は、第２シリコンウェーハに、第１シリコンウェーハと同条件で、酸化ケイ素膜を形成し、ＰＰＣＭによる酸化ケイ素膜の電気伝導率を測定するステップである。ここで、第２シリコンウェーハとは、測定対象となるｎ型又はｐ型のシリコンウェーハを指す。
すなわち、上記のとおり、第１シリコンウェーハについて、公知の方法により金属不純物濃度を求めるとともに、ＰＰＣＭにより、該シリコンウェーハ上に形成された酸化ケイ素膜の電気伝導率を求めて、その相関関係から、検量線を作成する。次いで、第２シリコンウェーハについても、第１シリコンウェーハと同様にして電気伝導率を測定して、前記検量線に基づき、金属不純物濃度を算出する。
【００４１】
以上のとおり、既知のシリコンウェーハについて、金属不純物濃度と、ＰＰＣＭにより電気伝導率を測定し、検量線を作成しておくことで、所望のシリコンウェーハについて、その表面酸化ケイ素膜の電気伝導率をＰＰＣＭで測定すれば、該電気伝導率と検量線から、シリコンウェーハ中の金属不純物濃度（例えば、鉄濃度等）を算出することが可能となる。
【実施例】
【００４２】
以下、実施例を示して本発明をより具体的に説明するが、本発明はこれらに限定されるものではない。
【００４３】
［実施例１］
Ｆｅ含有薬液で強制汚染した鉄汚染濃度の異なる複数のｐ型シリコンウェーハ（第１シリコンウェーハ）に対して、ＳＰＶ測定装置によりそれぞれの鉄濃度を測定した。ＳＰＶ測定後のシリコンウェーハをＳＣ２（塩酸／過酸化水素水／水）洗浄した後、酸素雰囲気中にて８００〜１０００℃で熱処理を行い、シリコンウェーハ表面に３０ｎｍの酸化ケイ素膜を形成した。その後、得られたシリコンウェーハの裏面の酸化ケイ素膜を除去し、ＰＰＣＭにより酸化ケイ素膜の電気伝導率を測定した。測定時の印加電圧は６Ｖ、パルス光は４ｍｓｅｃ毎に照射し、１２８回分のデータの平均化処理をした。
得られたＳＰＶ測定による鉄濃度とＰＰＣＭによる酸化ケイ素膜の電気伝導率とから、図３に示すように相関式を求めた。
次に、ｎ型のシリコンウェーハ（第２シリコンウェーハ）を準備し、ＳＣ２洗浄を行った後、第１シリコンウェーハと同様に熱処理を行いシリコンウェーハ表面に熱酸化ケイ素膜を形成した。その後、裏面の酸化ケイ素膜を除去し、ＰＰＣＭにより酸化ケイ素膜の電気伝導率を測定した。測定時の条件は、上記同様とした。得られた電気伝導率を上記相関式に適用することにより、ｎ型のシリコンウェーハの鉄濃度を算出した。
【００４４】
［比較例１］
ｎ型のシリコンウェーハを準備し、ＳＰＶ測定装置による測定を行ったが、鉄濃度は測定不可能であった。
そのため、相関式を求めることができず、結果としてｎ型のシリコンウェーハの鉄濃度を算出することができなかった。
【産業上の利用可能性】
【００４５】
本発明によれば、デバイス製造プロセス中でのゲート絶縁膜の信頼性を定量的に評価することができる。
【符号の説明】
【００４６】
１      キセノンフラッシュランプ
２      パルス電圧発生器
３      オシロスコープ
４      増幅器
５      ステージ
６      シリコンウェーハ
７      プローブ
８      光ファイバー
９      電源
１０    酸化ケイ素膜
【図１】
0006605386.tif 000003
【図２】
0006605386.tif 000004
【図３】
0006605386.tif 000005
【図４】
0006605386.tif 000006